СПОСОБ ПОЛУЧЕНИЯ ПРОКЛЕЕННЫХ И/ИЛИ ВЛАГОСТОЙКИХ БУМАГ, КАРТОНОВ И ТОНКИХ КАРТОНОВ

1. Способ получения проклеенных и/или влагостойких бумаг, картонов и тонких картонов, где способ включает смешивание суспендированной древесной целлюлозы и/или химической целлюлозы с водной радиационно-отверждаемой дисперсией, содержащей по меньшей мере один полимер, имеющий катионные группы, просеивание смеси, прессование смеси, термическую сушку смеси и отверждение смеси облучением смеси, где смесь содержит от 0,001 до 10 мас.% водной радиационно-отверждаемой дисперсии, на основе ее не водного содержания по отношению к содержанию твердых веществ древесной целлюлозы и/или химической целлюлозы.
2. Способ по п.1, где водная радиационно-отверждаемая дисперсия содержит радиационно-отверждаемые ненасыщенные группы, которые связаны с полимером и/или присутствуют в свободной форме радиационно-отверждаемых мономеров в виде так называемых реакционноспособных разбавителей (i).
3. Способ по п.1, где содержание радиационно-отверждаемых двойных связей составляет от 0,3 до 6,0 моль/кг не водных составляющих дисперсии.
4. Способ по п.1, где радиационно-отверждаемая дисперсия имеет средневесовую молекулярную массу Mw от 1500 до 3000000 г/моль.
5. Способ по п.1, где средний размер частиц дисперсии составляет от 5 до 500 нм.
6. Способ по п.1, где дисперсия имеет плотность катионных групп от 0,05 до 10,0 ммоль на 1 кг не водных составляющих дисперсии.
7. Способ по п.1, где радиационно-отверждаемая водная дисперсия содержит полиуретан(мет)акрилат (ii) в качестве полимера.
8. Способ по п.1, где полиуретан(мет)акрилат (ii) является продуктом реакции:
1) одного или более соединений с по меньшей мере одной группой, которая вступает в реакцию с изоцианатом, и по меньшей мере одной ненасыщенной группы, которая может подвергаться свободнорадикальной полимеризации,
2) необязательно одного или более мономерных и/или полимерных соединений, отличных от 1),
3) одного или более соединений с по меньшей мере одной группой, способной вступать в реакцию с изоцианатом, и дополнительно по меньшей мере одной катионной и/или потенциально катионной группой,
4) одного или более органических полиизоцианатов, и
5) необязательно соединений, которые отличаются от 1) - 3) и имеют по меньшей мере одну аминную функциональную группу.
9. Способ по п.1, также содержащий измельчение и повторное суспендирование уже высушенных бумажных отходов, которые еще не отверждены, и возврат измельченных и повторно суспендированных высушенных бумажных отходов в процесс.
10. Способ по п.1, где радиационное отверждение проводят электронным пучком.
11. Бумага, картон и тонкий картон, полученные способом по п.1.
12. Композиция, содержащая суспендированную древесную целлюлозу и/или химическую целлюлозу и водную радиационно-отверждаемую дисперсию, содержащую по меньшей мере один полимер, где дисперсия присутствует в количествах, на основе ее не водного содержания по отношению к содержанию твердых веществ древесной целлюлозы и/или химической целлюлозы, от 0,001 до 10 мас.%, и в которой полимер содержит катионные группы.